(57)【特許請求の範囲】
【請求項１】
下記一般式（Ａ）で表されるＮ−ビニルカルボン酸アミドを原料として合成される架橋型Ｎ−ビニルカルボン酸アミド樹脂を水または生体触媒の懸濁液により膨潤ゲル化して得られる吸水性ゲルからなるバイオリアクター用担体であって、前記吸水性ゲルの吸水率が５００〜３５００％であるバイオリアクター用担体。
【化１】
0003801717.tif 000009
［式（Ａ）中、Ｒ1及びＲ2は各々独立に水素原子又はメチル基を表す。］
【請求項２】
Ｎ−ビニルカルボン酸アミドがＮ−ビニルアセトアミドである請求項１記載のバイオリアクター用担体。
【請求項３】
前記吸水性ゲルの粒径が１．０ｍｍ〜２０ｍｍである請求項１記載のバイオリアクター用担体。
【請求項４】
請求項１記載のバイオリアクター用担体を使用したバイオリアクター。
【請求項５】
前記生体触媒が排水処理用触媒または脱臭用触媒である請求項４記載のバイオリアクター。
【請求項６】
請求項４または５記載のバイオリアクターを、被処理水と混合し、反応漕中で撹拌し、被処理水中の有機汚濁物質や窒素成分を分解除去する、廃水処理方法。
【発明の詳細な説明】
【０００１】
【発明の属する技術分野】
本発明は動植物細胞、微生物、原生動物等の生体触媒を結合固定し、バイオリアクター（固定化生体触媒）として物質生産、有害物の無害化処理、廃油処理、排水処理、脱臭等に使用する吸水性ゲル担体に関する。
【０００２】
【従来の技術】
バイオリアクターに用いられる担体は、大別すると多孔質担体とゲル担体（非多孔質）に分けられる。多孔質担体としてはポリウレタン多孔体、セルロース多孔体、ポリプロピレン多孔体、ポリビニルホルマール多孔体、セラミックス多孔体などがある。
【０００３】
これらの担体は多孔体であるがゆえに大きな表面積を有し、多孔表面に動植物細胞、微生物や原生動物を結合固定して用いる場合が多い。
しかし、ポリウレタン、ポリプロピレン多孔体は疎水性であるため、水中流動性に劣り、且つ動植物細胞、微生物、原生動物等の生体触媒が結合しにくい欠点がある。セルロース多孔体は微生物の侵食を受け耐用年数が低い。ポリビニルホルマール多孔体は工業的製造方法が確立されていない等の欠点がある。又、セラミックスは比重が高いために水中で流動させることができないので、使用方法に限定を受ける。
【０００４】
ゲル担体としては、ポリアクリルアミドゲル担体、ポリエチレングリコールゲル担体、ポリビニルアルコールゲル担体、アルギン酸ゲル担体などが例示できる。これらのゲル担体では、ゲル中に動植物細胞、微生物、原生動物等を包括固定して用いることが一般的であるが、ゲル表面に動植物細胞、微生物や原生動物を結合固定して用いることもできる。
【０００５】
これらのゲル担体は高度に水分を含有するため、細胞毒性のあるアクリルアミドから合成されるポリアクリルアミドゲル担体を除き、生体に対する親和性が高く、動植物細胞、微生物や原生動物に好適な生息環境を与えるが、一方では高度に水分を含有するがゆえに物理的強度に劣る担体が多く、排水処理システム等の反応槽中で使用中に磨耗したり崩壊する恐れが大きい。
【０００６】
上記した担体を含め、従来報告されているゲル担体は熱硬化性、低温硬化性、イオン架橋による硬化性あるいは光硬化性有機高分子化合物の範疇に入るものであり、反応性モノマーを水に溶解した状態から反応ゲル化して得られる。
【０００７】
これらの担体は大きな表面積を得るために、粒径数ミリのサイコロ状、球状または円柱状にする必要があるが、その手段としては、従来は含水し、膨潤したゲルを切断する方法や、モノマー水溶液を粒径数ミリの球状にした状態で反応ゲル化する方法等が主流であった。その結果、従来のゲル担体の製造はきわめて繁雑であり、製造時間とコストが著しく大きいという欠点があった。また、大量のゲルを作成することも困難であり、これらの理由から、ゲル担体を使用したバイオリアクターがなかなか普及しないと考えられる。
【０００８】
【発明が解決しようとする課題】
本発明は、高度に水分を含有し、物理的強度に優れ、微生物の侵食を受けず、且つ工業的大量生産が容易な架橋型Ｎ−ビニルカルボン酸アミド樹脂の吸水性ゲルからなるバイオリアクター用担体を提供することを課題とする。
【０００９】
【課題を解決するための手段】
本発明者らは、上記課題を解決するため鋭意検討した結果、以下の発明に到達した。
【００１０】
すなわち、本発明は、下記一般式（Ａ）で表されるＮ−ビニルカルボン酸アミドを原料として合成される架橋型Ｎ−ビニルカルボン酸アミド樹脂を、水又は生体触媒の懸濁液にて膨潤ゲル化して得られる吸水性ゲルからなるバイオリアクター用担体を提供する。
【００１１】
【化２】
0003801717.tif 000002
【００１２】
［式（Ａ）中、Ｒ1及びＲ2は各々独立に水素原子又はメチル基を表す。］
【００１３】
また、本発明は、前記バイオリアクター用担体を使用した排水処理用触媒を提供する。
また、本発明は、前記バイオリアクター用担体を使用した脱臭用触媒を提供する。
【００１４】
本発明の架橋型Ｎ−ビニルカルボン酸アミド樹脂の吸水性ゲルからなるバイオリアクター用担体（以下、「吸水性ゲル担体」ということがある。）を用いると、排水処理システム等における反応槽内の撹拌効率、動植物細胞密度、微生物や原生動物密度等を高め、高度の処理能力を実現することができる。
【００１５】
【発明の実施の形態】
（１）架橋型Ｎ−ビニルカルボン酸アミド樹脂
本発明に使用される架橋型Ｎ−ビニルカルボン酸アミド樹脂は、下記一般式（Ａ）で表されるＮ−ビニルカルボン酸アミドを原料として合成されるものである。具体的には、前記Ｎ−ビニルカルボン酸アミドを重合したホモポリマー、又はＮ−ビニルカルボン酸アミド及びその他のビニルモノマーを共重合したコポリマー等のＮ−ビニルカルボン酸アミド樹脂の主鎖を架橋剤にて架橋して得られる。
【００１６】
【化３】
0003801717.tif 000003
【００１７】
［式中Ｒ1及びＲ2は各々独立に水素原子またはメチル基を示す。］
【００１８】
(i)Ｎ−ビニルカルボン酸アミド樹脂
Ｎ−ビニルカルボン酸アミド樹脂の主構成モノマー成分は、上記一般式（Ａ）で表されるＮ−ビニルカルボン酸アミドであり、その代表的なものを以下に例示すると、Ｎ−ビニルホルムアミド、Ｎ−ビニルアセトアミド、Ｎ−メチル−Ｎ−ビニルホルムアミド、Ｎ−メチル−Ｎ−ビニルアセトアミドが挙げられ、特にＮ−ビニルアセトアミドが好ましい。
【００１９】
Ｎ−ビニルカルボン酸アミド樹脂がＮ−ビニルカルボン酸アミドとその他のビニルモノマーとを共重合したコポリマーである場合は、該コポリマーを構成するその他のビニルモノマーとしては、アクリル酸、メタクリル酸、又はそれらのナトリウム塩、カリウム塩等のアルカリ金属塩；メチルエステル、エチルエステル、プロピルエステル、ドデシルエステル、ステアリルエステル、パルミチルエステル等のアルキルエステル；ヒドロキシエチルエステル、ヒドロキシプロピルエステル等のヒドロキシ低級アルキルエステル；ジメチルアミノメチルエステル、ジメチルアミノエチルエステル等の低級アルキルアミノ基で置換された低級アルキルエステル；ハロゲン化トリメチルアミノエチルエステル、ハロゲン化トリエチルアミノエチルエステル等の第４級アミノ基で置換された低級アルキルエステル；ジメチルアミノメチルアミド、ジエチルアミノエチルアミド等の低級アルキルアミノ基で置換されたアミド；ハロゲン化トリメチルアミノエチルアミド、ハロゲン化トリエチルアミノエチルアミド等の第４級アミノ基で置換された低級アルキルアミド；スルフォメチルアミド、スルフォエチルアミド、ソディウムスルフォエチルアミド等のスルフォン酸又はアルカリ金属スルフォン酸で置換された低級アルキルアミド、
【００２０】
アクリロニトリル、Ｎ−ビニル−２−ピロリドン、酢酸ビニル、プロピオン酸ビニル等の低級カルボン酸ビニル、
アリルスルホン酸、マレイン酸、フマル酸、イタコン酸又はそれらのアルカリ金属塩等が挙げられる。
【００２１】
特に、通常は負に帯電している微生物を効率よく吸水ゲル担体に付着・吸着させることを目的に、吸水ゲル担体に陰イオン交換基を導入する場合は、アクリル酸、メタクリル酸のハロゲン化トリエチルアミノエチルエステル等の第４級アミノ基で置換された低級アルキルエステル又はハロゲン化トリエチルアミノエチルアミド等の第４級アミノ基で置換された低級アルキルアミドを選択し、水中で陰イオン交換基の解離により陽イオンを生ぜしめて担体を正に帯電させることも可能である。
【００２２】
(ii)架橋剤
本発明の架橋型Ｎ−ビニルカルボン酸アミド樹脂の合成に使用される架橋剤は、１分子中に重合可能な不飽和基を少なくとも２個以上有する化合物が用いられ、代表的なものを例示すると、Ｎ，Ｎ’−メチレンビスアクリルアミド、Ｎ，Ｎ’−エチレンビスアクリルアミド等のＮ，Ｎ’−低級アルキレンビスアクリルアミド；アルキレングリコールジ（メタ）アクリレート；ジビニルベンゼン、ジビニルエーテル等のジビニル化合物；トリメチロールプロパンジアリルエーテル、ペンタエリスリトールトリアリルエーテル等のポリアリル化合物；Ｎ，Ｎ’−メチレンビス（Ｎ−ビニルアセトアミド）、Ｎ，Ｎ’−プロピレンビス（Ｎ−ビニルアセトアミド）、Ｎ，Ｎ’−ブチレンビス（Ｎ−ビニルアセトアミド）等のＮ，Ｎ’−低級アルキレンビス（Ｎ−ビニルカルボン酸アミド）等が挙げられる。
【００２３】
本発明の架橋型Ｎ−ビニルカルボン酸アミド樹脂の合成に使用される架橋剤の使用量は、主鎖中のＮ−ビニルカルボン酸アミドの割合及ぴ所望の吸水ゲルの吸水率、物理的強度に合わせて適宜添加すればよく、限定されない。
【００２４】
(iii)架橋型Ｎ−ビニルカルボン酸アミド樹脂の合成
本発明の架橋型Ｎ−ビニルカルボン酸アミド樹脂の合成は、上述したＮ−ビニルカルボン酸アミド樹脂の構成モノマーと架橋剤とを、これらを均一に溶解させる非水系溶媒中で、以下に挙げる重合開始剤を用いて沈殿共重合させた後、溶媒を蒸発・乾固させることにより行われる。これにより、粒子状の架橋型Ｎ−ビニルカルボン酸アミド樹脂が得られる。また、粒子状の架橋型Ｎ−ビニルカルボン酸アミド樹脂は、重合・乾燥した後に粉砕することによっても得られる
合成に使用される重合開始剤としては、ベンゾイルパーオキサイド、ｔ−ブチルハイドロパーオキサイド、２，２’−アゾビス（イソブチロニトリル）等の、重合反応に使用する溶媒に溶解する過酸化物、有機過酸化物、アゾビス系化合物等が用いられる。使用量は、所望の吸水性ゲルの粒径、吸水率、物理的強度に合わせて適宜添加すればよく、特に限定されない。
【００２５】
このように、本発明の架橋型Ｎ−ビニルカルボン酸アミド樹脂は、乾燥状態の粒子状で得られ、この樹脂を水または動植物細胞及び微生物の懸濁液にて膨潤ゲル化してバイオリアクター用担体として使用するので、従来のゲル状担体が含水状態で得られるのと比較して、輸送又は保存の面で非常に有利である。
【００２６】
（２）吸水性ゲル
本発明の吸水性ゲルは、上記方法で得られる架橋型Ｎ−ビニルカルボン酸アミド樹脂を、水又は生体触媒の懸濁液にて膨潤ゲル化して得られる。生体触媒としては、動植物細胞、微生物、原生動物等が挙げらる。具体的には、微生物としては硝酸菌、脱窒菌、糸状菌等が挙げられ、原生動物としては、ミミズ、ワムシ、ツリガネムシ等が挙げられる。特に、前記樹脂を所望の生体触媒の懸濁液にて膨潤させると、バイオリアクターの初期性能が著しく向上するので好ましい。
【００２７】
このようにして得られる本発明の吸水性ゲルの粒径は、水に完全膨潤した状態で１．０ｍｍ〜２０ｍｍの範囲であるものが好ましく、更に好ましくは３．０ｍｍ〜１０ｍｍの範囲である。粒径が１．０ｍｍ未満の場合、バイオリアクターや生物処理槽から流出してしまい好ましくない。２０ｍｍより大きい場合は、吸水性ゲルの表面積が小さくなり、その結果、バイオリアクターや生物処理槽に投入する吸水性ゲルの量が増加するので好ましくない。
【００２８】
このような粒径の吸水性ゲルは、架橋型Ｎ−ビニルカルボン酸アミド樹脂の重合時に該樹脂が水に完全膨潤した状態で１．０ｍｍ〜２０ｍｍとなるよう沈殿共重合させるか、該樹脂を重合・乾燥した後に粉砕することによって上記範囲の粒径の架橋型Ｎ−ビニルカルボン酸アミド樹脂を得、これを膨潤化することによって得られる。さらに、乾燥状態又は膨潤状態の樹脂又はゲルをふるいにかけることよって、粒径の揃った吸水性ゲルとすることができる。
【００２９】
本発明の吸水性ゲルは、以下に示す数式（Ｉ）で定義される吸水率が５０％〜３５００％の範囲であるものが好ましく、更に好ましくは５００％〜３０００％の範囲である。
【００３０】
【数１】
0003801717.tif 000004
【００３１】
尚、数式（Ｉ）において、完全膨潤時重量は、２５℃の純水に浸漬し重量変化のなくなったときの重量であり、絶乾時重量は、１００℃で乾燥し重量減少のなくなったときの重量である。
【００３２】
５０％未満の吸水率では吸水性ゲルとは言い難く、微生物の付着が悪いと共に吸水性ゲルの比重が高くなって水中での流動性が悪くなる。３５００％より大きい吸水率では吸水性ゲルの物理的強度が著しく低下するため実用的ではない。
【００３３】
（３）バイオリアクター用担体
本発明のバイオリアクター用担体（吸水性ゲル担体）は、上記架橋型Ｎ−ビニルカルボン酸アミド樹脂の吸水性ゲルからなり、素材のＮ−ビニルカルボン酸アミド樹脂の親水性が極めて高く、多量の水分をゲル中に蓄える性質を有し、動植物細胞、微生物、原生動物等の生体触媒に対する親和性に優れている。
【００３４】
Ｎ−ビニルカルボン酸アミド樹脂は、非イオン性のポリマーであるため、従来のゲル担体に使用されているポリマーに比べて、広範囲のｐＨ領域及び温度領域でも安定的な吸水・保水効果を持ち、その効果は、培養液や海水などの塩溶液中やアルコール等の有機溶媒中でも発揮される。
【００３５】
本発明に使用される架橋型Ｎ−ビニルカルボン酸アミド樹脂は、乾燥状態の粒子状で得られ、この樹脂を水または動植物細胞及び微生物の懸濁液にて膨潤ゲル化してバイオリアクター用担体として使用するので、従来のゲル状担体が含水状態で得られるのと比較して、輸送又は保存の面で非常に有利である。
【００３６】
また、樹脂を膨潤する際に、所望の動植物細胞及び微生物の懸濁液にて膨潤させることにより、バイオリアクターの初期性能が著しく向上する。
本発明の吸水性ゲル担体は、動植物細胞、微生物、原生動物等の存在する培養液や被処理水中に投入して用いる。この担体は、生体に対する親和性が極めて高いため、水中に存在する動植物細胞、微生物や原生動物はゲル表面に付着し、増殖する。
【００３７】
本発明の吸水性ゲル担体はスポンジ状多孔質担体と異なり、肉眼で確認できる多孔構造は有していない。従って、硝酸菌、脱窒菌、糸状菌などの粘着性の強い生体触媒が吸水性ゲル担体表面に優先的に付着することになる。
【００３８】
吸水牲ゲル担体を含む培養液や被処理水は、エアレーション撹拌やアジテータによる撹拌などの方法で撹拌を受ける。すると、担体への粘着性が低い動植物細胞、微生物、原生動物等の生体触媒は吸水性ゲル担体の表面より剥がれ落ちることになる。
【００３９】
粘着性の強い動植物細胞、微生物、原生動物等のみが多量に付着、結合固定され、これらの生体触媒は流動するときも剥がれにくい。従って、微生物群の中から粘着性の強い動植物細胞、微生物、原生動物等のみを担体表面で増殖させる効果がある。この点は本発明の吸水性ゲル担体において、特に強調すべき点である。
【００４０】
また、従来の含水ゲルと異なり、耐剪断性が高いので、生体触媒として扱う動植物細胞、微生物、原生動物等が担体の外部表面に多量且つ高密度に固定化された状態において、プロペラなどによる効率的な撹拌が可能となる。
【００４１】
以下に、本発明の吸水性ゲル担体を使用した排水処理について、特に排水中のアンモニア態窒素の硝酸態窒素への分解処理を例として挙げて説明する。
図１は本発明の吸水性ゲル担体を使用した排水処理システムの概略図である。図１中、１は最初沈澱池又は原水タンク、２は生物学的反応槽、３は最終沈澱池又は沈殿槽である。最初沈澱池１から供給された被処理水４は、生物学的反応槽２内で生物学的に処理される。処理された処理水５は最終沈澱池３に供給され、ここで沈澱物を除去して上澄水を放流するように設計されている。
【００４２】
生物学的反応槽２には、酸素あるいは酸素濃度を適宜調整した空気を供給するエアレーションのための散気装置６が設置されている。６にはブロアモーター７から酸素を含む空気が送られる。
【００４３】
また、生物学的反応槽２には、本発明の吸水性ゲル担体８が投入される。生物学的反応槽２において、被処理水４を導入しつつ槽内の処理水５を最終沈殿池３に送る状態で、散気装置６から酸素を含んだ空気を吹き出すと、槽内の混合液９に酸素が供給される。この時上昇気泡流が生じ、混合液の対流が起き、吸水性ゲル担体は反応槽内を浮遊、循環流動する。混合液９中に存在する有機汚濁物質を分解、除去する微生物などが吸水性ゲル担体８に付着、結合固定化される。
【００４４】
この時吸水性ゲル担体８は極めて高い含水率を有し、微生物等に対する親和性が高い。混合液９には浮遊の微生物群が含まれている。この微生物群の中には、有機汚濁物質を栄養源とするＢＯＤ資化細菌、アンモニア態窒素を硝酸態窒素に分解する硝酸菌、硝酸態窒素を気体窒素に変換する脱窒菌など多種多様の微生物が含まれている。
【００４５】
これらの微生物群は水中で泥の粒の様に見えるので、微生物群を総称して活性汚泥と呼ぶこともある。さらに、ミミズやワムシ、ツリガネムシなどの原生動物も含まれている場合がある。
【００４６】
これらの浮遊微生物群の中から、粘着性の強い微生物、例えば硝酸菌などが積極的に吸水性ゲル担体表面に結合固定されていく。生物学的反応槽２において、担体の表面に結合固定された微生物群と浮遊の微生物群の両方の作用で被処理水中の有機汚濁物質や窒素成分が分解除去される。
【００４７】
排水中のアンモニア態窒素が、河川や海洋汚染の主原因のーつであることが判明し、現在では排水中のアンモニア態窒素を低下させることが求められている。排水中のアンモニア態窒素は活性汚泥中に存在する硝酸菌により硝酸に変換され、硝酸は脱窒菌により、窒素まで変換され大気中に放出される。
【００４８】
硝酸菌はきわめて生育が遅い菌であるため、浮遊微生物群すなわち活性汚泥中の濃度は余り高くない。従って、ー般の排水処理に用いられている活性汚泥法では十分にアンモニア態窒素を処理することができないのである。
【００４９】
なぜ、活性汚泥中で硝酸菌が増殖できないのであろうか。発明者等は、考察した結果次のような考えにたどり着いた。
即ち、ある単位空間に存在できる微生物の総数はほぼ一定であると考えられる。従って、活性汚泥中にＢＯＤ資化菌の様な増殖の早い菌が存在すると、ＢＯＤ資化菌ばかりが増えて、硝酸菌のような増殖の遅い菌は増殖できないことになる。その結果、活性汚泥中の硝酸菌濃度はいつも低い結果となる。それを避けるには硝酸菌のみを別の空間で増殖させれば良い。硝酸菌は粘着性が強いため、吸水性ゲル担体の平滑表面にも付着できる。一方、粘着性が余り強くないＢＯＤ資化菌のような微生物は担体表面に付着できない。従って、担体表面の空間は硝酸菌のみが高濃度で増殖することになる。
【００５０】
本発明の吸水性ゲル担体を使用することは、硝酸菌とＢＯＤ資化菌の生息空間を分離するという意味を有している。吸水性ゲル担体表面に結合した硝酸菌により、アンモニア態窒素は極めて効率的かつ高速度に生物学的に処理される。
【００５１】
一方、多孔質の担体を使用した場合、スポンジ状の担体の気孔部に汚泥が引っ掛けられ、生物学的反応槽中の汚泥濃度を増加させることにより、排水処理能力を向上させるものである。したがって発明者等の言う、生息区間を分ける効果は少ない。そのため、多孔質担体は吸水性ゲル担体よりアンモニア態窒素の処理能力に劣る場合が多い。
【００５２】
以上、排水処理、特に排水中のアンモニア態窒素の硝酸態窒素への分解処理について例示したが、本発明の吸水性ゲル担体は上記例に限定されず、排水処理用触媒、脱臭用触媒等として、脱窒過程等の他の排水処理や、生物脱臭等の排水処理以外の生体触媒反応にも利用することができる。
【００５３】
【実施例】
以下に実施例を用いて本発明を具体的に説明するが、本発明はこれら実施例のみに限定されるものではない。
【００５４】
【実施例１】
＜架橋型Ｎ−ビニルアセトアミドゲル担体の調製＞
架橋型Ｎ−ビニルアセトアミド樹脂（昭和電工（株）製）をふるいにかけ、粒径１．０〜２．０ｍｍのものを採取し、室温下、２４時間、脱イオン水に浸漬して粒径３．０〜６．０ｍｍの架橋型Ｎ−ビニルアセトアミド樹脂吸水性ゲル担体を得た。この吸水性ゲルの吸水率は２８００％であった。
【００５５】
【実施例２】
＜架橋型Ｎ−ビニルアセトアミドゲル担体の調製＞
架橋型Ｎ−ビニルアセトアミド樹脂（昭和電工（株）製）をふるいにかけ、粒径１．０〜２．０ｍｍのものを採取し、ＭＬＳＳで５０００ｍｇ／ｌの硝化槽汚泥懸濁液に浸漬し、２５℃で２４時間、エアポンプによる空気撹拌を行いつつ、粒径３．０〜６．０ｍｍの架橋型Ｎ−ビニルアセトアミド樹脂吸水性ゲル担体を得た。この吸水ゲルの吸水率は２８００％であった。
【００５６】
【比較例１】
＜ポリエチレングリコールゲル担体の製造＞
ポリエチレングリコールモノメタクリレート（Ｍ−２３０Ｇ；新中村化学工業（株）製）１０重量部とポリエチレングリコールジメタクリレート（２３Ｇ；新中村化学工業（株）製）５重量部とジメチルアミノプロピオニトリル０．４重量部とを水３４．４重量部に溶解した。これにＭＬＳＳで５０００ｍｇ／ｌの硝化槽汚泥懸濁液４９．４重量部に過硫酸カリウム０．６重量部を溶解したものを添加し、よく撹拌した後、型に流し込みゲル化させた。ゲルを取り出して５ｍｍ角に裁断し、ポリエチレングリコールゲル担体を得た。このゲル担体の吸水率は５７０％であった。
【００５７】
【実施例３】
＜短期排水処理硝化試験＞
実施例１、実施例２及び比較例１で得られた３種のゲル担体を用いて、短期間の排水処理硝化試験を行った。試験装置としては、図１に示した排水処理装置を用いた。２０Ｌ容量の曝気槽（生物学的反応槽）２に、２Ｌの担体と、実施例１のゲル担体については硝化槽汚泥５ｇ−ＳＳとを添加して、表１に示す人工排水を用い、表２に示す条件で試験を行った。
【００５８】
【表１】
0003801717.tif 000005
【００５９】
【表２】
0003801717.tif 000006
【００６０】
ゲル担体添加から２週間後と４週間後に原水と処理水のＮＨ4−Ｎ濃度を測定し、ＮＨ4−Ｎ除去率を求めた。また、４週間の試験を行った担体について後述の硝化菌体付着試験を行った。結果を表３に示す。
【００６１】
【実施例４】
＜硝化菌体付着試験＞
実施例３に示した排水処理硝化試験を４週間行った後、５０個のゲル担体を曝気槽から取り出し、５０ｍｌ容メスフラスコに投入し、純水でメスアップした。メスフラスコごとに超音波洗浄機に供して担体から微生物を剥離させた後、メスフラスコ中の微生物懸濁液について、硝化細菌測定キット（「検出くん」：（株）ヤクルト製）を用いて亜硝酸菌数と硝酸菌数とを測定し、両数の和を硝化菌数として硝化菌体付着量を求めた。結果を表３に示す。
【００６２】
【実施例５】
＜ゲル担体磨耗試験＞
実施例１、実施例２及び比較例１で得られた３種のゲル担体について以下の摩耗試験を行った。すなわち、担体の磨耗強度比較ガラス瓶（直径４０ｍｍ、長さ２００ｍｍ）の内面に耐水サンドペーパー（１００番）を貼った容器に、ゲル担体３０ｍｌ（１００ｍｌのメスシリンダーを使用して計量）と水１２０ｍｌを加えて、栓をした。この容器をストローク７０ｍｍ、回転数１５０ｒｐｍで２０時間往復振とうさせた。その後、中の担体を取り出し、見開き１ｍｍのふるいを通した。ふるいに残ったゲル担体の容積を１００ｍｌのメスシリンダーを使用して計量し、下記数式（ＩＩ）に基づいて摩耗残存率を求めた。結果を表３に示す。
【００６３】
【数２】
0003801717.tif 000007
【００６４】
【表３】
0003801717.tif 000008
【００６５】
【発明の効果】
本発明の架橋型Ｎ−ビニルカルボン酸アミド樹脂の吸水性ゲルからなるバイオリアクター用担体は、高度に水分を含有するにもかかわらず、磨耗強度も高く、親水性であるため動植物細胞、微生物や原生動物がその生理活性を低下させることなく吸着し、微生物の侵食を受けにくい。また、幅広いｐＨ領域、温度領域及び塩溶液中、有機溶媒中でも安定したゲル化能を保持する。更に、乾燥樹脂粒子として得られるので輸送・保存の面で有利なゲル担体である。
【図面の簡単な説明】
【図１】  本発明の架橋型Ｎ−ビニルカルボン酸アミドゲル担体を使用した排水処理システムの概略図である。
【符号の説明】
１・・・最初沈殿池
２・・・生物学的反応槽
３・・・最終沈殿池
４・・・被処理水
５・・・処理水
６・・・散気装置
７・・・ブロアモーター
８・・・吸水性ゲル担体
９・・・混合液
【図１】
0003801717.tif 000010